(57)【要約】【課題】リチウムイオン電池の負極材の集電体に対する密着性向上剤を提供する。【解決手段】  リチウムイオン電池の負極材に含有させ、負極材の集電体に対する密着性を向上させるための密着性向上剤は、平均置換度０．４以下（例えば、０．２以下）のカルボキシメチルセルロース又はその塩で構成する。前記カルボキシメチルセルロース又はその塩は、カルボキシメチルセルロースのアルカリ金属塩又はアンモニウム塩であってもよい。また、ゲルは、前記密着性向上剤と水とで構成する。前記ゲルは、密着性向上剤と水とを含む混合物に剪断力を作用することにより得てもよい。【選択図】なし【特許請求の範囲】
【請求項１】
リチウムイオン電池の負極材に含有させ、負極材の集電体に対する密着性を向上させるための密着性向上剤であって、平均置換度０．４以下のカルボキシメチルセルロース又はその塩で構成された密着性向上剤。
【請求項２】
平均置換度が０．２以下である請求項１記載の密着性向上剤。
【請求項３】
カルボキシメチルセルロース又はその塩がカルボキシメチルセルロースのアルカリ金属塩又はアンモニウム塩である請求項１又は２記載の密着性向上剤。
【請求項４】
密着性向上剤の１重量％水性分散液を、高圧ホモジナイザーにより、圧力５０ＭＰａで１０回処理した後の粘度が、２０℃において、１５００〜９５００ｍＰａ・ｓである請求項１〜３のいずれかに記載の密着性向上剤。
【請求項５】
請求項１〜４のいずれかに記載の密着性向上剤と水とで構成されたゲル。
【請求項６】
密着性向上剤の割合が、固形分換算で、０．１〜２０重量％である請求項５記載のゲル。
【請求項７】
密着性向上剤と水とを含む混合物に剪断力を作用することにより得られた請求項５又は６記載のゲル。
【請求項８】
高圧ホモジナイザーを用いて、密着性向上剤と水とを含む混合物を処理することにより得られた請求項７記載のゲル。
【請求項９】
圧力３０〜７０ＭＰａで複数回ホモジナイズ処理することにより得られた請求項８記載のゲル。
【請求項１０】
請求項１〜４のいずれかに記載の密着性向上剤と水と負極活物質とを含むリチウムイオン電池の負極材ペースト。
【請求項１１】
請求項５〜９のいずれかに記載のゲルと負極活物質とを含む負極材ペースト。
【請求項１２】
負極活物質が炭素材で構成されている請求項１０又は１１記載の負極材ペースト。
【請求項１３】
負極活物質の割合が、固形分換算で、密着性向上剤１重量部に対して、５０〜２００重量部である請求項１０〜１２のいずれかに記載の負極材ペースト。
【請求項１４】
さらに、水性バインダーを含み、水性バインダーと密着性向上剤との割合が、固形分換算で、前者／後者＝７０／３０〜３０／７０である請求項１０〜１３のいずれかに記載の負極材ペースト。
【請求項１５】
銅箔に対する９０度剥離強度が、ＪＩＳ  Ｋ６８５４−１に準じて、６〜１２Ｎ／ｍである塗膜を形成するための請求項１０〜１４のいずれかに記載の負極材ペースト。
【請求項１６】
請求項５〜９のいずれかに記載のゲルと負極活物質とを混合した後、さらに水性バインダーを混合することにより、リチウムイオン電池の負極材ペーストを製造する方法。
【発明の詳細な説明】
【技術分野】
【０００１】
本発明は、リチウムイオン電池の負極材に含有させ、負極材の集電体に対する密着性を向上できる密着性向上剤並びにこの密着性向上剤を含む負極材ペースト及びその製造方法に関する。
【背景技術】
【０００２】
電子機器や電気自動車の駆動源としてリチウムイオン電池は広く普及している。このリチウムイオン電池は、一般的に、リチウム複合酸化物で構成された正極と、カーボン材料で構成された負極とが、多孔質ポリオレフィンフィルムで構成されたセパレータを介して積層された構造を有している。このようなリチウムイオン電池は、近年の電子機器の小型化や電気自動車の普及に伴って、高い電池特性（充放電特性）が要求されており、リチウムイオンを吸蔵・放出するための負極材についても更なる改良が求められている。
【０００３】
リチウムイオン電池の負極材は、銅箔などの集電体の上に、負極活物質と、結着物質として、スチレン−ブタジエンゴムラテックスなどの水性バインダーとを含む負極材ペーストを塗布し、乾燥することにより得られる。しかし、負極活物質と水性バインダーとを含む負極材ペーストを用いても、負極材と集電体との密着性を向上できない。また、この負極材ペーストでは、負極材表面が平滑にならず、高い電池特性（特に、充放電特性）が得られない。
【０００４】
また、負極材ペーストに、カルボキシメチルセルロース又はその塩などの増粘剤を含有させることも提案されている。例えば、特開２００９−９９４４１号公報（特許文献１）には、負極活物質（カーボン粒子など）と、バインダー成分（合成ゴムラテックスなど）と、増粘剤（エーテル化度１．０未満のカルボキシメチルセルロースなど）とを含む負極材ペーストが記載されている。
【０００５】
しかし、このようなカルボキシメチルセルロースナトリウムを用いると、負極材と集電体との密着性を向上できず、高い電池特性（特に、充放電特性）が得られない。
【０００６】
なお、特公平６−４９７６８号公報（特許文献２）には、水に低置換度セルロースエーテル類（低置換度カルボキメチルセルロース及びそのナトリウム塩、カルシウム塩など）を分散させ、剪断摩砕することにより水性ゲルを製造することが記載されている。また、この文献には、低置換度カルボキシメチルセルロース及びそのナトリウム塩において、カルボキシメチル基の置換度は、３〜１５％（ＤＳ：０．０９〜０．４５）であることが記載され、実施例では、ＤＳ０．２２〜０．３７のカルボキシメチルセルロース又はそのカルシウム塩を用いて、水性ゲルを製造している。しかし、この文献には、食品、医薬品、化粧品などに使用した場合に、すぐれた効果が得られると記載されており、水性ゲルをリチウムイオン電池の負極材ペーストに利用することについては何ら記載されていない。
【先行技術文献】
【特許文献】
【０００７】
【特許文献１】特開２００９−９９４４１号公報（特許請求の範囲、段落［００４６］、実施例）
【特許文献２】特公平６−４９７６８号公報（請求項１、［発明の効果］、実施例）
【発明の概要】
【発明が解決しようとする課題】
【０００８】
従って、本発明の目的は、リチウムイオン電池の負極材に含有させ、負極材の集電体に対する密着性を向上できる密着性向上剤並びにこの密着性向上剤を含む負極材ペースト及びその製造方法を提供することにある。
【０００９】
本発明の他の目的は、表面平滑性の高い負極材表面を形成できる密着性向上剤並びにこの密着性向上剤を含む負極材ペースト及びその製造方法を提供することにある。
【００１０】
本発明のさらに他の目的は、リチウムイオン電池の負極材ペーストの集電体に対する塗布性を改善できる密着性向上剤並びにこの密着性向上剤を含む負極材ペースト及びその製造方法を提供することにある。
【００１１】
本発明の別の目的は、リチウムイオン電池の負極材に含有させ、電池特性（充放電性能）を向上できる密着性向上剤並びにこの密着性向上剤を含む負極材ペースト及びその製造方法を提供することにある。
【課題を解決するための手段】
【００１２】
本発明者らは、カルボキシメチルセルロース又はその塩の平均置換度について検討したところ、平均置換度０．６〜０．７程度のＣＭＣ又はその塩の水溶液は粘性が高く、負極活物質を均一に分散させることは困難であることが判明した。また、この水溶液に剪断力を付与しても、ゲル化せずに、粘性が低下するため、負極活物質を分散できるものの、負極材と集電体との密着性を向上させることができないことが判明した。
【００１３】
そこで、本発明者らは、前記課題を達成するため鋭意検討した結果、平均置換度０．４以下のカルボキシメチルセルロース又はその塩で構成された密着性向上剤を負極材に含有させると、負極材と集電体との密着性を向上できることを見いだし、本発明を完成した。
【００１４】
すなわち、本発明の密着性向上剤は、リチウムイオン電池の負極材に含有させ、負極材の集電体に対する密着性を向上させるための密着性向上剤であり、平均置換度０．４以下（例えば、０．２以下）のカルボキシメチルセルロース又はその塩で構成される。前記カルボキシメチルセルロース又はその塩はカルボキシメチルセルロースのアルカリ金属塩又はアンモニウム塩であってもよい。
【００１５】
また、密着性向上剤の１重量％水性分散液を、高圧ホモジナイザーにより、圧力５０ＭＰａで１０回処理した後の粘度は、２０℃において、１５００〜９５００ｍＰａ・ｓであってもよい。
【００１６】
本発明のゲルは、前記密着性向上剤と水とで構成される。前記密着性向上剤の割合は、固形分換算で、０．１〜２０重量％程度であってもよい。
【００１７】
前記ゲルは、密着性向上剤と水とを含む混合物に剪断力を作用することにより得られたゲルであってもよい。また、前記ゲルは、高圧ホモジナイザーを用いて、密着性向上剤と水とを含む混合物を処理することにより得られたゲルであってもよい。さらに、前記ゲルは、圧力３０〜７０ＭＰａ程度で、複数回ホモジナイズ処理することにより得られたゲルであってもよい。
【００１８】
本発明のリチウムイオン電池の負極材ペーストは、前記密着性向上剤と水と負極活物質とを含んでもよく、前記ゲルと負極活物質とを含んでもよい。負極活物質は炭素材で構成されていてもよい。負極活物質の割合は、固形分換算で、密着性向上剤１重量部に対して、５０〜２００重量部程度であってもよい。また、前記負極材ペーストは、さらに、水性バインダーを含んでもよく、水性バインダーと密着性向上剤との割合は、固形分換算で、前者／後者＝７０／３０〜３０／７０程度であってもよい。さらに、前記ペーストは、銅箔に対する９０度剥離強度は、ＪＩＳ  Ｋ６８５４−１に準じて、６〜１２Ｎ／ｍである塗膜を形成するペーストであってもよい。
【００１９】
本発明には、前記ゲルと負極活物質とを混合した後、さらに水性バインダーを混合することにより、リチウムイオン電池の負極材ペーストを製造する方法が含まれる。
【００２０】
なお、「ゲル」とは、特に言及しない限り、ゲル状物又は高粘度ペーストを意味し、水によって、カルボキシメチルセルロース又はその塩が（強制）膨潤された（強制）膨潤物を意味し、三次元網目構造中に水を含有するゲルに限定されない。
【発明の効果】
【００２１】
本発明の密着性向上剤は、リチウムイオン電池の負極材に含有させると、負極材と集電体との密着性を向上できるとともに、表面平滑性の高い負極材表面を形成できる。また、この密着性向上剤を含む負極材ペーストは、銅箔などの集電体に対する塗布性を改善できる。これらの密着性向上剤の機能により、リチウムイオン電池の電池特性（特に、充放電性能）を大幅に向上できる。
【発明を実施するための形態】
【００２２】
［密着性向上剤］
本発明の密着性向上剤は、リチウムイオン電池の負極材に含有させると、負極材の集電体に対する密着性を向上することができる。さらに、本発明の密着性向上剤をリチウムイオン電池の負極材に利用すれば、表面平滑性の高い負極材表面を形成できる。また、界面活性剤や分散剤を使用することなく、水不溶性の負極活物質を均一に分散でき、負極活物質同士又は負極活物質と集電体とを強固に結着できる。
【００２３】
本発明の密着性向上剤は、低置換度のカルボキシメチルセルロース（ＣＭＣ）又はその塩で構成される。カルボキシメチルセルロース塩としては、例えば、アルカリ金属塩（リチウム塩、ナトリウム塩、カリウム塩、ルビジウム塩、セシウム塩など）などの一価金属塩、アルカリ土類金属塩（カルシウム塩、マグネシウム塩など）などの二価金属塩、第四級アンモニウム塩、アミン塩、置換アミン塩（エタノールアミンなどのアルカノールアミン塩など）又はこれらの複塩などが例示できる。ＣＭＣ又はその塩は、単独で又は二種以上組み合わせて使用できる。これらのＣＭＣ又はその塩のうち、ＣＭＣのアルカリ金属塩（ナトリウム塩又はカリウム塩、特に、ナトリウム塩）、アンモニウム塩などが好ましい。
【００２４】
ＣＭＣ又はその塩は、部分又は完全酸型ＣＭＣであってもよい。酸型ＣＭＣにおいて、遊離のカルボキシル基（ＣＭＣの遊離のカルボキシル基）をＡモル、塩を形成したカルボキシル基（ＣＭＣの塩を形成したカルボキシル基）をＢモルとするとき、［Ａ／（Ａ＋Ｂ）］×１００（％）で表される酸型化率は、ゲルの形態維持の点から、例えば、０．０１〜１００％の範囲から選択でき、例えば、３０％以下（例えば、０．０１〜３０％、好ましくは０．１〜２０％、さらに好ましくは１〜１０％程度であってもよい。
【００２５】
なお、ＣＭＣの酸型化率は、酸又はアルカリ滴定、電導度測定、赤外線吸収スペクトル、核磁気共鳴スペクトルなどの慣用の方法を利用して測定できる。
【００２６】
ＣＭＣ又はその塩において、カルボキシメチル基（又は塩を形成したカルボキシメチル基）の平均置換度（又は平均エーテル化度、ＤＳ）は、ゲル形成及び負極材と集電体との密着性向上の点から、低置換度であることが好ましく、０．４以下（例えば、０．０５〜０．４、特に、０．０６〜０．３５）、好ましくは０．３以下（例えば、０．０７〜０．３、特に、０．０８〜０．２５）、さらに好ましくは０．２以下（例えば、０．１〜０．２、特に、０．１５〜０．２）程度であってもよい。なお、「平均置換度」とは、セルロースを構成するグルコース単位の２，３及び６位のヒドロキシル基に対する置換度（置換割合）の平均値であり、最大値は３である。
【００２７】
ＣＭＣ又はその塩の平均重合度（粘度平均重合度）は、特に制限されないが、例えば、１０〜１０００、好ましくは５０〜９００、さらに好ましくは１００〜８００程度である。
【００２８】
前記ＣＭＣ又はその塩は、市販品を使用してもよく、慣用の方法（主溶媒成分として、イソプロピルアルコールを使用する有機溶媒法など）により合成してもよい。なお、平均置換度は、モノクロロ酢酸などのアシル化剤及びイソプロピルアルコールなどの溶媒の割合を変えることなどにより、調整できる。
【００２９】
密着性向上剤の１重量％水性分散液の粘度（２５℃、ブルックフィールド粘度計、ローターＮｏ．４、３０ｒｐｍ）は、０．１〜１００ｍＰａ・ｓ、好ましくは１０〜９０ｍＰａ・ｓ、さらに好ましくは３０〜８０ｍＰａ・ｓ程度であってもよい。
【００３０】
また、密着性向上剤の１重量％水性分散液を、高圧ホモジナイザーにより、圧力５０ＭＰａで１０回処理した後の粘度（２０℃、ブルックフィールド粘度計、ローターＮｏ．４、３０ｒｐｍ）は、５００〜５００００ｍＰａ・ｓ程度の範囲から選択でき、例えば、１０００〜１００００ｍＰａ・ｓ、好ましくは１５００〜９５００ｍＰａ・ｓ（例えば、２０００〜８０００ｍＰａ・ｓ）、さらに好ましくは２５００〜７５００ｍＰａ・ｓ（例えば、３０００〜７０００ｍＰａ・ｓ）、特に、３５００〜６５００ｍＰａ・ｓ（例えば、４０００〜６０００ｍＰａ・ｓ）程度であってもよい。さらに、密着性向上剤の１重量％水性分散液を、高圧ホモジナイザーにより、圧力５０ＭＰａで１０回処理した後のチクソトロピー性は、例えば、２．０〜８．０、好ましくは２．５〜６．０程度であってもよい。なお、チクソトロピー性は、温度２０℃でＮｏ．４のローターを用い、６ｒｐｍでの粘度（η６ｒｐｍ）及び６０ｒｐｍでの粘度（η６０ｒｐｍ）を測定して、両者の比（η６ｒｐｍ／η６０ｒｐｍ）により算出できる。
【００３１】
［ゲル］
本発明のゲルは、前記密着性向上剤と水とで構成される。密着性向上剤の割合は、固形分換算で、ゲル全体に対して、０．１〜２０重量％、好ましくは０．２〜１５重量％（例えば、０．３〜１２重量％）、さらに好ましくは０．４〜１０重量％（例えば、０．５〜５重量％）程度であってもよい。密着性向上剤をこのような濃度で含むゲル（又は高粘度ペースト）の粘度（２０℃、ブルックフィールド粘度計、ローターＮｏ．４、３０ｒｐｍ）は、５００〜５００００ｍＰａ・ｓ程度の範囲から選択でき、例えば、１０００〜１００００ｍＰａ・ｓ、好ましくは１５００〜９５００ｍＰａ・ｓ（例えば、２０００〜８０００ｍＰａ・ｓ）、さらに好ましくは２５００〜７５００ｍＰａ・ｓ（例えば、３０００〜７０００ｍＰａ・ｓ）、特に、３５００〜６５００ｍＰａ・ｓ（例えば、４０００〜６０００ｍＰａ・ｓ）程度であってもよい。また、密着性向上剤をこのような濃度で含むゲル（又は高粘度ペースト）のチクソトロピー性は、例えば、２．０〜８．０、好ましくは２．５〜６．０程度であってもよい。なお、チクソトロピー性は、温度２０℃でＮｏ．４のローターを用い、６ｒｐｍでの粘度（η６ｒｐｍ）及び６０ｒｐｍでの粘度（η６０ｒｐｍ）を測定して、両者の比（η６ｒｐｍ／η６０ｒｐｍ）により算出できる。
【００３２】
前記ゲルの製造方法は、特に限定されないが、例えば、前記ゲルは、密着性向上剤と水とを含む混合物に剪断力を作用することにより得てもよい。特に、均一に剪断力を作用する点から、密着性向上剤を水に分散させた分散体に剪断力が作用されることが好ましい。
【００３３】
前記分散体は、水１００重量部に対して、密着性向上剤を０．１〜２０重量部、好ましくは０．２〜１５重量部（例えば、０．３〜１２重量部）、さらに好ましくは０．４〜１０重量部（例えば、０．５〜５重量部）程度の割合で分散させることにより、調製してもよい。この分散体では、密着性向上剤を構成するＣＭＣ又はその塩の一部は膨潤した状態となり、膨潤粒子が水中で相互に付着（又は凝集）せずに分散している場合が多い。
【００３４】
分散に供するＣＭＣ又はその塩の形態は、水への分散性及びゲル形成を阻害しない限り、特に限定されず、無定形状、繊維状、楕円体状、球状、平板状、粉粒状などであってもよい。また、ＣＭＣ又はその塩の平均粒径は、例えば、１〜１００μｍ、好ましくは５〜５０μｍ、さらに好ましくは１０〜４０μｍ程度であってもよい。なお、平均粒径は、レーザー回折式粒度分布計により測定でき、その５０％累積粒径を平均粒径とする。さらに、ＣＭＣ又はその塩の粒度分布は、例えば、２５０メッシュを通過する粒子の割合により算出した場合、５０〜９５％、好ましくは５５〜９０％、さらに好ましくは６０〜８５％程度であってもよい。
【００３５】
剪断力を作用する方法としては、ホモジナイザー、ホモミキサー、ビーズミル、ボールミル、ロールミル、コロイドミル、サンドミルなどの慣用の分散装置により処理する方法であってもよい。これらの方法のうち、ホモジナイザー（特に、高圧ホモジナイザー）により処理する方法が好ましい。ホモジナイザーへ圧送する圧力（ホモジナイズ処理圧力）は、例えば、３０〜７０ＭＰａ程度の範囲から選択でき、例えば、３５〜６５ＭＰａ、好ましくは４０〜６０ＭＰａ、さらに好ましくは４５〜５５ＭＰａ程度であってもよい。ホモジナイザーに分散液を通過させる回数（パス回数、ホモジナイズ処理回数）は、複数回（例えば、５〜１５回、好ましくは６〜１４回、さらに好ましくは８〜１２回程度）であってもよい。なお、高圧ホモジナイザーは、内部に小径オリフィスを備え、このオリフィスに分散液を通過させることにより、圧力を負荷し、容器内壁などの壁面に衝突させることにより、剪断応力又は切断作用を作用するタイプの装置であってもよい。このような高圧ホモジナイザーにおいて、オリフィス通過により負荷される圧力は、上記圧送圧力と同様の範囲から選択できる。また、オリフィス通過と壁面への衝突の繰り返し数は、前記パス回数と同様の範囲から選択できる。
【００３６】
分散液に剪断力が作用すると、ＣＭＣ又はその塩の膨潤粒子が均一に摩砕（破砕、粉砕）して分散され、膨潤してゲル化する。
【００３７】
［負極材ペースト］
本発明の負極材ペーストは、密着性向上剤と水と負極活物質とを含んでもよく、ゲルと負極活物質とを含んでもよい。また、本発明の負極材ペーストは、さらに結着剤（特に、水性バインダー）を含んでもよい。負極活物質及び水性バインダーとしては、公知のものが利用できる。
【００３８】
（負極活物質）
負極活物質は、カーボン粒子で構成される。カーボン粒子を構成する炭素材としては、膨張性黒鉛、易黒鉛化性炭素、難黒鉛化性炭素、コークス粉、導電性カーボンブラックなどであってもよいが、アスペクト比の比較的小さい粒子を形成し易く、充放電特性に優れる点から、天然又は人造黒鉛（特に人造黒鉛）が好ましい。これらの炭素材は、単独で又は二種以上組み合わせて使用できる。
【００３９】
カーボン粒子の形状は、特に限定されず、無定形状、繊維状、楕円体状、球状、平板状（又は扁平状）、薄片状（又は鱗片状）、粉粒状などであってもよい。これらの形状のうち、黒鉛の場合、扁平状の粒子を複数集合又は結合した構造を有しているため、扁平又は鱗片状である場合が多い。扁平又は鱗片状の中でも、充放電特性の点から、比較的球形に近い形状（等方形状）が好ましい。すなわち、長径と短径との比（アスペクト比）は、例えば、１．０１〜１０、好ましくは１．１〜５、さらに好ましくは１．３〜３（特に１．３〜２）程度である。
【００４０】
カーボン粒子の平均粒径は、例えば、１〜１００μｍ、好ましくは５〜５０μｍ、さらに好ましくは１０〜４０μｍ（特に１５〜３０μｍ）程度であり、通常、１０〜３０μｍ（例えば、１０〜２５μｍ）程度である。なお、平均粒径は、レーザー回折式粒度分布計により測定でき、その５０％累積粒径を平均粒径とする。また、カーボン粒子の粒子径の変動係数（［粒子径の標準偏差／平均粒子径］×１００）は、例えば、５０以下（例えば、１〜５０程度）、さらに好ましくは３０以下（例えば、５〜３０程度）である。
【００４１】
カーボン粒子のＢＥＴ比表面積（窒素ガス吸着法）は、例えば、０．３〜１０ｍ２／ｇ、好ましくは０．４〜８ｍ２／ｇ、さらに好ましくは０．５〜５ｍ２／ｇ（特に０．８〜３ｍ２／ｇ）程度である。
【００４２】
カーボン粒子の嵩密度は、例えば、０．１〜２ｇ／ｃｍ３、好ましくは０．５〜１．８ｇ／ｃｍ３、さらに好ましくは０．７〜１．６ｇ／ｃｍ３（特に０．８〜１．５ｇ／ｃｍ３）程度である。
【００４３】
このような比表面積及び嵩密度を有するカーボン粒子を負極材として用いると、リチウムイオンを充分に充電できる。このような比表面積及び嵩密度を有するカーボン粒子は、多孔質人造黒鉛粒子であってもよい。
【００４４】
カーボン粒子（特に黒鉛粒子）の結晶構造における層間距離ｄ（００２）は、例えば、０．３３５〜０．３５０ｎｍ、好ましくは０．３３５〜０．３４５ｎｍ、さらに好ましくは０．３３５〜０．３４０ｎｍ（特に０．３３５〜０．３３８ｎｍ）程度である。ｃ軸方向の結晶子サイズＬｃ（００２）は、例えば、３０ｎｍ以上（例えば、３０〜３００ｎｍ）、好ましくは５０ｎｍ以上（例えば、５０〜２００ｎｍ）程度である。
【００４５】
負極活物質の割合は、固形分換算で、密着性向上剤１重量部に対して、５０〜２００重量部、好ましくは７０〜１５０重量部、さらに好ましくは８０〜１２０重量部（特に９０〜１１０重量部）程度であってもよい。密着性向上剤に対する負極活物質の割合が大きくても、本発明では負極活物質が均一に分散された負極材ペーストを形成できる。
【００４６】
（水性バインダー）
水性バインダーは、負極活物質同士又は負極活物質と集電体とを結着させる機能を有する。水性バインダーは、特に限定されず、水溶性ポリマーの水溶液であってもよいが、通常、水分散性ポリマーがラテックス又はエマルジョンの形態で使用される。エマルジョン形態の水性バインダーとしては、例えば、アクリル系樹脂エマルジョン、スチレン系樹脂エマルジョン、酢酸ビニル系重合体エマルジョン、ウレタン系樹脂エマルジョンなどであってもよいが、粘弾特性の点から、水分散性の合成ゴムラテックス又はエマルジョンが好ましい。
【００４７】
水分散性の合成ゴムラテックス（エマルジョン）としては、例えば、ポリブタジエンゴムラテックス、スチレン−ブタジエンゴムラテックス、アクリロニトリル−ブタジエンゴムラテックス、（メタ）アクリル酸エステル−ブタジエンゴムラテックス、クロロプレンゴムラテックスなどが挙げられる。こられの合成ゴムラテックスとしては、市販の水性合成ゴムラテックス又はエマルジョンを使用できる。これらの合成ゴムラテックスのうち、リチウムイオン電池の負極材としては、電解液に対する耐性の点から、スチレン−ブタジエンゴムラテックス（ＳＢＲラテックス）が好ましい。
【００４８】
合成ゴムラテックスの平均粒子径は、負極活物質同士又は負極活物質と集電体との結着を阻害して、電池の充放電を阻害しない限り、特に限定されず、負極活物質の平均粒子径と同程度かそれ以下であれば好ましく、例えば、１〜１００μｍ、好ましくは５〜５０μｍ、さらに好ましくは１０〜４０μｍ（特に１５〜３０μｍ）程度であってもよい。
【００４９】
負極活物質の割合は、固形分換算で、水性バインダー１重量部に対して、５０〜２００重量部、好ましくは７０〜１５０重量部、さらに好ましくは８０〜１２０重量部（特に９０〜１１０重量部）程度であってもよい。
【００５０】
密着性向上剤と水性バインダーとの割合（重量比）は、固形分換算で、前者／後者＝９９／１〜１／９９程度の範囲から選択でき、８０／２０〜２０／８０（例えば、８０／２０〜３０／７０）、好ましくは７０／３０〜３０／７０（例えば、７０／３０〜４０／６０）、さらに好ましくは６０／４０〜４０／６０程度であってもよい。
【００５１】
負極材ペーストにおいて、全固形分の割合は、２０〜８０重量％、好ましくは３０〜７０重量％、さらに好ましくは４０〜６０重量％程度であってもよい。負極材ペーストの固形分の割合が、このような範囲にあるため、集電体に塗布することにより得られた塗膜の収縮はなく、高い密着性を保持できる。
【００５２】
負極材ペーストの粘度（２５℃、ブルックフィールド粘度計、ローターＮｏ．４、３０ｒｐｍ）は、３０００〜１５０００ｍＰａ・ｓ程度の範囲から選択でき、例えば、６０００〜１１０００ｍＰａ・ｓ、好ましくは７０００〜１００００ｍＰａ・ｓ、さらに好ましくは８０００〜９５００ｍＰａ・ｓ（例えば、８０００〜９０００ｍＰａ・ｓ）程度であってもよい。負極材ペーストの粘度がこのような範囲にあるため、集電体に対する塗布性は高い。そのため、前記負極材ペーストを集電体に塗布することにより得られた塗膜は、凹凸がなく、均一な厚みの塗膜を形成できる。
【００５３】
また、前記負極材ペーストを集電体に塗布することにより得られた塗膜において、銅箔に対する９０度剥離強度は、ＪＩＳ  Ｋ６８５４−１に準じて、５〜１５Ｎ／ｍ程度の範囲から選択でき、例えば、５．５〜１０．５Ｎ／ｍ、好ましくは６〜１０Ｎ／ｍ、さらに好ましくは６．５〜９．５Ｎ／ｍ（特に、７〜９Ｎ／ｍ）程度であってもよい。剥離強度がこのような範囲にあるため、プレス加工しても、塗膜が脱落することはない。
【００５４】
［負極材ペーストの製造方法］
前記負極材ペーストは、ゲルと負極活物質と、必要により水性バインダーとを混合することにより、製造できる。水性バインダーを使用する場合、混合順序は特に限定されないが、負極活物質を効率よくかつ均一に分散できる点から、ゲルと負極活物質とを混合した後（負極活物質混合工程）、さらに水性バインダーを混合する（水性バインダー混合工程）方法が好ましい。
【００５５】
なお、前記ゲルは、前述の通り、密着性向上剤と水とを含む混合物に剪断力を作用する工程（ゲル化工程）により得てもよい。すなわち、従来の方法は、水に負極活物質とＣＭＣ又はその塩とを添加して混合する方法であったのに対し、本発明の方法は、予め水と密着性向上剤とを混合してゲルを調製した後、このゲルと負極活物質とを混合する方法である。
【００５６】
なお、負極活物質は、予め水と混合することにより、水性分散液の形態でゲルと混合してもよいが、通常、負極活物質は、水に分散させることなく、粉状（又は粒状）形態でゲルと混合することが好ましい。
【００５７】
なお、水性バインダー混合工程において、固形分濃度の調整や操作性の改良などを目的として、水性バインダーに加えて、水を添加してもよい。水の割合は、例えば、水性バインダー（固形分）１重量部に対して、０．１〜１００重量部、好ましくは１〜３０重量部、さらに好ましくは３〜１０重量部程度であってもよい。
【００５８】
前記混合方法は、特に限定されず、慣用の攪拌手段、例えば、機械的攪拌手段（攪拌棒、攪拌子など）、超音波分散機などが利用できる。
【００５９】
これらの攪拌手段のうち、簡便に均一に攪拌できる点から、攪拌子として回転羽根を有するミキサー（撹拌機）が好ましい。このようなミキサーとしては、例えば、ホモミキサー、ホモディスパー、ヘンシェルミキサー、バンバリーミキサー、リボンミキサー、Ｖ型ミキサーなどの慣用のミキサーなどが挙げられる。簡便に高い剪断力で撹拌が可能な点から、撹拌子として回転羽根を有する攪拌機が好ましい。攪拌機としては、例えば、ホモミキサー、ホモディスパー、ヘンシェルミキサー、バンバリーミキサー、リボンミキサー、Ｖ型ミキサーなどの慣用の攪拌機などが挙げられる。回転羽根の形状は、特に限定されず、例えば、かい形、タービン形、プロペラ形などが利用できる。
【００６０】
攪拌手段を用いた混合工程では、攪拌時の回転羽根の回転数は、１００〜１００００ｒｐｍ程度の範囲から選択でき、負極活物質混合工程においては、１０００〜５０００ｒｐｍ、好ましくは１５００〜４５００ｒｐｍ、さらに好ましくは２０００〜４０００ｒｐｍ程度であってもよく、水性バインダー混合工程においては、４００〜８００ｒｐｍ、好ましくは４５０〜７５０ｒｐｍ、さらに好ましくは５００〜７００ｒｐｍ程度であってもよい。攪拌時間は、１０秒〜１時間程度の範囲から選択でき、負極活物質混合工程においては、１５〜４５分、好ましくは２０〜４０分、さらに好ましくは２５〜３５分程度であってもよく、水性バインダー混合工程においては、１〜３０分、好ましくは５〜２５分、さらに好ましくは１０〜２０分程度であってもよい。
【００６１】
負極材は、前記負極材ペーストを集電体の上に塗布した後、乾燥することにより、製造できる。なお、本発明では、負極材と集電体との密着性が高いため、負極材ペースト乾燥後、プレス加工を施さなくてもよい。
【００６２】
負極材ペーストの塗布は、集電体の一方の面でもよく、両面であってもよい。集電体としては、銅、アルミニウム、金、銀などの導電体で構成された金属箔を利用できる。
【００６３】
負極材ペーストの塗布量は、例えば、２０〜３５０ｇ／ｍ２、好ましくは３０〜３００ｇ／ｍ２、さらに好ましくは５０〜２５０ｇ／ｍ２程度であり、塗布膜の厚み（乾燥厚み）は、例えば、１０〜５００μｍ、好ましくは２０〜２００μｍ、さらに好ましくは３０〜２００μｍ程度であってもよい。
【００６４】
負極材ペーストの塗布方法は、特に限定されず、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法などが挙げられる。乾燥方法としては、特に限定されず、自然乾燥の他、熱風、遠赤外線、マイクロ波などを利用してもよい。
【００６５】
リチウムイオン電池は、前記負極材と、慣用の正極材、セパレータ及び電解液とで構成できる。例えば、正極材は、アルミニウム、銅、金、銀などの金属箔で構成された集電体と、リチウム複合酸化物（ＬｉＣｏＯ２、ＬｉＭｎ２Ｏ４、ＬｉＮｉＯ２など）で構成された正極活物質とで形成されていてもよい。セパレータは、多孔質ポリプロピレン製不織布、多孔質ポリエチレン製不織布などのポリオレフィン系の多孔質膜、炭素質セパレータなどで構成されていてもよい。電解液は、電解質（ＬｉＰＦ６、ＬｉＣｌＯ４、ＬｉＢＦ４、ＬｉＡｓＦ６、ＬｉＣｌ、ＬｉＩなどのリチウム塩を、有機溶媒（プロピレンカーボネート、ブチレンカーボネート、エチレンカーボネート、ジエチルカーボネートなど）に溶解した非水電解液などであってもよい。
【実施例】
【００６６】
以下に、実施例に基づいて本発明をより詳細に説明するが、本発明はこれらの実施例によって限定されるものではない。実施例及び比較例で得られた負極材ペーストを用いて、下記の物性試験を行った。
【００６７】
［ホモジナイズ処理後のＣＭＣ又はその塩の粘度］
ＣＭＣ又はその塩の１重量％水性分散液（水溶液）を、高圧ホモジナイザーにより、圧力５０ＭＰａで１０回処理した後の粘度（ｍＰａ・ｓ）を、２０℃において測定した。
【００６８】
［チクソトロピー性］
ＣＭＣ又はその塩の１重量％水性分散液（水溶液）を、高圧ホモジナイザーにより、圧力５０ＭＰａで１０回処理した後、温度２０℃でＮｏ．４のローターを用い、６ｒｐｍでの粘度（η６ｒｐｍ）及び６０ｒｐｍでの粘度（η６０ｒｐｍ）を測定して、両者の比（η６ｒｐｍ／η６０ｒｐｍ）により算出した。
【００６９】
［負極材ペースト粘度］
ブルックフィールド粘度計ＬＶＤＶII＋を用いて、ローターＮｏ．４を使用し、３０ｒｐｍの回転数で、２５℃における粘度（ｍＰａ・ｓ）を測定した。
【００７０】
［塗布面外観］
電解銅箔（古河電気工業（株）製、ＮＣ−ＷＳ、厚み１０μｍ）の上に、アプリケータを用いて１０ミル（２．５４ｍｍ）の厚みで、ペーストを塗布した。次いで、６０℃で３分間乾燥させ、塗布面を以下の基準で評価した。
○…凹凸なく均一である
×…凝集物有り。
【００７１】
［塗膜の剥離強度］
塗布面概観で使用した塗布サンプルを、２３℃、５０％ＲＨの恒温恒湿室で２４時間放置した。得られた塗膜に関し、ＪＩＳ  Ｋ６８５４−１に準じて、銅箔に対する９０度剥離強度を測定した。
【００７２】
合成例１  ＤＳ０．１９のＣＭＣ−Ｎａ
主溶媒成分として、イソプロピルアルコール（以下、ＩＰＡと略記する場合がある）を使用する有機溶媒法により、カルボキシメチルセルロース及びその塩を製造した。すなわち、撹拌装置付きの３Ｌセパラブルフラスコに、ＩＰＡ１５８７ｇと水１６９ｇ、原料となる粉砕コットンリンターパルプ（セルロース）７０ｇを投入して撹拌した。３０℃の温度条件下で、水酸化ナトリウム１５ｇと水１５ｇとの水溶液を添加し、３０〜３５℃で６０分撹拌混合して、アルカリセルロースを得た（アルセル化工程）。これにモノクロロ酢酸１７ｇをＩＰＡ１４ｇに溶解したＩＰＡ溶液を供給・混合して、７０℃で６０分間反応させた。反応終了後、３Ｌセパラブルフラスコから得られた反応物を取り出し、遠心分離機により脱液し、湿綿状のカルボキシメチルセルロースナトリウム塩（以下、ＣＭＣ−Ｎａと略記する場合がある）を得た（エーテル化工程）。得られた湿綿状のＣＭＣ−Ｎａを８０重量％メチルアルコール水溶液で洗浄し、脱液、乾燥を行った。次いで得られた繊維を６０℃で一昼夜乾燥させた。乾燥後、粉砕を行い、８０メッシュの篩で粒度を揃えた。得られた粉体は、平均エーテル化度０．１９、水に分散すると懸濁液となり、１重量％水性分散液の粘度が、２５℃において、５４ｍＰａ・ｓであった。
【００７３】
合成例２  ＤＳ０．２５のＣＭＣ−Ｎａ
合成例１において、モノクロロ酢酸１９ｇをＩＰＡ１７ｇに溶解した以外は、合成例１と同様に合成した。得られた粉体は、平均エーテル化度が０．２５、水に分散すると懸濁液となり、１重量％水性分散液の粘度が、２５℃において、７２ｍＰａ・ｓであった。
【００７４】
合成例３  ＤＳ０．４２のＣＭＣ−Ｎａ
撹拌装置付きの３Ｌセパラブルフラスコに、ＩＰＡ１６０１ｇと水２１８ｇ、原料となる粉砕コットンリンターパルプ（セルロース）７０ｇを投入して撹拌した。３０℃の温度条件下で、水酸化ナトリウム２７ｇと水２７ｇとの水溶液を添加し、３０〜３５℃で６０分撹拌混合して、アルカリセルロースを得た（アルセル化工程）。これにモノクロロ酢酸２０ｇをＩＰＡ１６ｇに溶解したＩＰＡ溶液を供給・混合して、７０℃で６０分間反応させた。反応終了後、３Ｌセパラブルフラスコから得られた反応物を取り出し、遠心分離機により脱液し、湿綿状のＣＭＣ−Ｎａを得た（エーテル化工程）。得られた湿綿状のＣＭＣ−Ｎａを８０重量％メチルアルコール水溶液で洗浄し、脱液、乾燥を行った。次いで得られた繊維を６０℃で一昼夜乾燥させた。乾燥後、粉砕を行い、８０メッシュの篩で粒度を揃えた。得られた粉体は、平均エーテル化度０．４２、水に分散すると粘ちょうな液となり、１重量％水性分散液の粘度が、２５℃において、１０９６０ｍＰａ・ｓであった。
【００７５】
実施例１
合成例１で得られたＤＳ０．１９のＣＭＣ−Ｎａ５０ｇを５Ｌの水に分散させた。この分散体を、ホモジナイザー（ゴーリン（株）製、１５Ｍ−８ＴＡ）を用いて、処理圧５０ＭＰａで１０回処理し、固形分１％のゲルを得た。このゲル１００ｇをポリプロピレン製容器に入れ、活物質としてのカーボンパウダー（日立化成（株）製、ＭＡＧ−Ｄ、平均粒子径２１．３μｍ）９８ｇを加え、ホモディスパー（特殊機化工業（株）製、モデルＬ）を用いて３０００ｒｐｍで３０分撹拌した。次いで、水性バインダーとしてのＳＢＲ（ＪＳＲ（株）製、ＴＲＤ−２００１、固形分４８．５％）２ｇと水８ｇとを加え、６００ｒｐｍで１５分撹拌し、脱泡を行い、ペーストを得た。得られたペーストの評価結果を表１に示す。
【００７６】
実施例２
合成例２で得られたＤＳ０．２５のＣＭＣ−Ｎａ５０ｇを５Ｌの水に分散させた。この分散体を、ホモジナイザー（ゴーリン（株）製、１５Ｍ−８ＴＡ）を用いて、処理圧５０ＭＰａで１０回処理し、固形分１％のゲルを得た。このゲル１００ｇをポリプロピレン製容器に入れ、負極活物質としてのカーボンパウダー（日立化成（株）製、ＭＡＧ−Ｄ、平均粒子径２１．３μｍ）９８ｇを加え、ホモディスパー（特殊機化工業（株）、モデルＬ）を用いて３０００ｒｐｍで３０分撹拌した。次いで、水性バインダーとしてのＳＢＲ（ＪＳＲ（株）製、ＴＲＤ−２００１、固形分４８．５％）２ｇと水８ｇとを加え、６００ｒｐｍで１５分撹拌し、脱泡を行い、ペーストを得た。得られたペーストの評価結果を表１に示す。
【００７７】
比較例１
溶解パルプ（日本製紙（株）製、ＮＳＰＰ２）５０ｇを５Ｌの水に分散させた。この分散体を、ホモジナイザー（ゴーリン（株）製、１５Ｍ−８ＴＡ）を用いて、処理圧５０ＭＰａで５０回処理し、平均繊維長約０．２ｍｍ、平均繊維径５７ｎｍの微小繊維状セルロースのスラリーを作製した。ゲルの代わりに、このスラリーを用いた点を除き、実施例１と同様に行ったが、均一なペーストは調製できず、塗布することができなかった。
【００７８】
比較例２
合成例３で得られたＤＳ０．４２のＣＭＣ−Ｎａ５０ｇを５Ｌの水に分散させた点を除き、実施例１と同様に行った。得られたペーストの評価結果を表１に示す。
【００７９】
【表１】
2011065797.tif 000002
【００８０】
表１から明らかなように、比較例に比べ、実施例では、塗布面の外観が良好で、塗膜の剥離強度も高い。
【産業上の利用可能性】
【００８１】
本発明の密着性向上剤は、リチウムイオン電池の負極材に好適に使用できる。この負極材を備えるリチウムイオン電池は、充放電容量が高いため、電気機器（特に、携帯電話機器、ポータブル機器などのモバイル機器）、電気自動車など種々の分野で利用できる。